(57)【要約】【課題】優れた難燃性を有し、柔軟性、引張強度等の機械的特性、耐熱変形性及び流動性に優れる電線被覆用難燃性組成物を提供する。【解決手段】（ａ）ビニル芳香族化合物の含有量が４０重量％を越え、９５重量％未満である水添共重合体２０〜６０重量％（ｂ）官能基を有する原子団が結合した変性エラストマ−０．１〜２０重量％（ｃ）シランカップリング剤で表面処理された金属水酸化物が７５重量％以上である金属水酸化物３０〜７８．８重量％（ｄ）有機脂肪酸０．１〜２重量％からなる難燃性組成物。【選択図】選択図なし【特許請求の範囲】
【請求項１】
（ａ）ビニル芳香族化合物の含有量が４０重量％を越え、９５重量％未満である水添共重合体                                                            ２０〜６０重量％
（ｂ）官能基を有する原子団が結合した変性エラストマー          ０．１〜２０重量％
（ｃ）シランカップリング剤で表面処理された金属水酸化物を７５重量％以上含有する金属水酸化物                                                  ３０〜７８．８重量％
（ｄ）有機脂肪酸                                                ０．１〜２重量％
からなる難燃性組成物。
【請求項２】
水添共重合体である成分（ａ）に関して得られた粘弾性測定チャートにおいて、ｔａｎδ（損失正接）のピークが−４０〜８０℃に少なくとも１つ存在することを特徴とする請求項１に記載の難燃性組成物。
【請求項３】
成分（ａ）が、ビニル芳香族化合物からなる重合体ブロック（Ａ）および／または共役ジエン化合物であって、かつビニル結合量が３０％未満である非水添重合体ブロックを水添して得られる水添重合体ブロック（Ｃ）、および共役ジエン化合物とビニル芳香族化合物とからなる非水添ランダム共重合体ブロックを水添して得られる少なくとも１つの水添共重合体ブロック（Ｂ）を包含してなり、
次の特性（１）〜（３）を有する水添共重合体であることを特徴とする請求項１又は２に記載の難燃性組成物。
（１）該重合体ブロック（Ａ）の含有量が該水添共重合体の重量に対して０〜６０重量％であり、
（２）該水添共重合の重量平均分子量が３万〜１００万であり、
（３）該共役ジエン化合物に基づく二重結合の水添率が７５％以上
ただし、該水添共重合体が重合体ブロック（Ａ）および水添共重合体ブロック（Ｂ）からなる場合には、該水添共重合体は少なくとも２つの重合体ブロック（Ａ）を有する。
【請求項４】
成分（ａ）が少なくとも２つの重合体ブロック（Ａ）及び少なくとも１つの水添共重合体ブロック（Ｂ）を包含する場合、該水添共重合体に関して得られた示差走査熱量測定（ＤＳＣ）チャートにおいて、−２０〜８０℃の範囲に少なくとも１つの水添共重合体ブロック（Ｂ）に起因する結晶化ピークが実質的に存在しないことを特徴とする請求項１〜３のいずれかに記載の難燃性組成物。
【請求項５】
成分（ａ）が少なくとも２つの重合体ブロック（Ａ）及び少なくとも１つの水添共重合体ブロック（Ｂ）を包含する場合、該重合体ブロック（Ａ）の含有量が該水添共重合体の重量に対して５〜６０重量％である水添ブロック共重合体であることを特徴とする請求項１〜４のいずれかに記載の難燃性組成物。
【請求項６】
成分（ｂ）が、カルボニル基、カルボキシル基、酸無水物基、水酸基、アミノ基、イミノ基、イソシアネート基、エポキシ基、シラノール基及びアルコキシシラン基からなる群より選ばれる少なくとも１種の官能基を有する原子団が結合している変性エラストマーであることを特徴とする請求項１〜５のいずれかに記載の難燃性組成物。
【請求項７】
成分（ｂ）が、スチレン系エラストマー、オレフィン系エラストマーからなる群より選ばれる少なくとも１種のエラストマーを官能基含有化合物で変性した変性エラストマーであることを特徴とする請求項１〜６のいずれかに記載の難燃性組成物。
【請求項８】
成分（ｃ）が、シランカップリング剤で表面された水酸化マグネシウム及び／又は水酸化アルミニウムが７５重量％以上である金属水酸化物であることを特徴とする請求項１〜７のいずれかに記載の難燃性組成物。
【請求項９】
成分（ａ）、（ｂ）、（ｃ）、及び（ｄ）の合計量１００重量部に対して、成分（ｅ）オレフィン系重合体１〜２０重量部をさらに配合したことを特徴とする請求項１〜８のいずれかに記載の難燃性組成物。
【発明の詳細な説明】
【技術分野】
【０００１】
本発明は、水添共重合体を用いた難燃性組成物に関する。さらに詳しくは、本発明は、ビニル芳香族化合物の含有量が４０重量％を越え９５重量％未満である水添共重合体、変性エラストマー、シランカップリング剤で表面処理された金属水酸化物、及び有機脂肪酸を主成分とした難燃性組成物に関する。本発明の難燃性組成物は、柔軟性、引張強度等の機械的特性、耐熱変形性、及び流動性に優れることから電線の被覆材料等をはじめ軟質塩化ビニル樹脂が使用されている各用途に好適に用いることができる。
【背景技術】
【０００２】
家電部品、自動車部品等の電線の被覆材料として、一般に難燃性に優れた軟質塩化ビニル樹脂が使用されている。軟質塩化ビニル樹脂は、柔軟性があり引張強度等の機械的特性，及び耐熱変形性に優れる。しかしながら、分子中に塩素を多量に含むために環境に対する負荷が懸念され、その代替材料が求められている。
近年、オレフィン系樹脂を中心に非塩化ビニル樹脂系難燃材料の開発が進められており、ポリエチレン等のオレフィン系樹脂に水和金属酸化物を配合した難燃性樹脂組成物（例えば、特許文献１参照）が開示されている。また，熱可塑性エラストマーとポリオレフィンに無機難燃剤を配合した組成物（例えば、特許文献２参照）、オレフィン系エラストマー、変性ポリスチレン、スチレン系エラストマー、プロピレン系樹脂に金属水和物を配合した難燃性樹脂組成物（例えば、特許文献３参照）などが開示されている。
上記従来技術に開示されているように、塩化ビニル並の難燃性能を達性しようとすると、多量の水和金属酸化物を樹脂に添加する必要があるが、このような組成物は柔軟性、機械的特性、耐熱変形性、及び流動性が不十分であり、塩化ビニル樹脂の代替材料としての使用範囲が制限される。
【特許文献１】特開平０５−３０１９９６号公報
【特許文献２】特公平０７−１１０９１２号公報
【特許文献３】特開２００２−１３８１７５号公報
【発明の開示】
【発明が解決しようとする課題】
【０００３】
本発明は、優れた難燃性を有するとともに柔軟性、機械的特性、耐熱変形性、及び流動性に優れた難燃性組成物を提供することを課題とする。
【課題を解決するための手段】
【０００４】
このような状況下、本発明者らは上記の問題を解決するために鋭意検討を重ねた。その結果、本発明者らは、ビニル芳香族化合物の含有量が４０重量％を越え９５重量％未満である水添共重合体、変性エラストマー、シランカップリング剤で表面処理された金属水酸化物を主とした金属水酸化物、及び有機脂肪酸を主成分とした組成物によって上記課題が解決できることを見いだし、本発明を完成した。
【０００５】
すなわち，本発明は、
［１］（ａ）ビニル芳香族化合物の含有量が４０重量％を越え、９５重量％未満である水添共重合体                                                      ２０〜６０重量％
（ｂ）官能基を有する原子団が結合している変性エラストマー      ０．１〜２０重量％
（ｃ）シランカップリング剤で表面処理された金属水酸化物を７５重量％以上含有する金属水酸化物                                                  ３０〜７８．８重量％
（ｄ）有機脂肪酸                                                ０．１〜２重量％
からなる難燃性組成物、
［２］水添共重合体である成分（ａ）に関して得られた粘弾性測定チャートにおいて、ｔａｎδ（損失正接）のピークが−４０〜８０℃に少なくとも１つ存在するることを特徴とする上記［１］に記載の難燃性組成物、
［３］成分（ａ）が、ビニル芳香族化合物からなる重合体ブロック（Ａ）および／または共役ジエン化合物であって、かつビニル結合量が３０％未満である非水添重合体ブロックを水添して得られる水添重合体ブロック（Ｃ）、および共役ジエン化合物とビニル芳香族化合物とからなる非水添ランダム共重合体ブロックを水添して得られる少なくとも１つの水添共重合体ブロック（Ｂ）を包含してなり、
次の特性（１）〜（３）を有する水添共重合体であることを特徴とする上記［１］又は［２］に記載の難燃性組成物、
（１）該重合体ブロック（Ａ）の含有量が該水添共重合体の重量に対して０〜６０重量
％であり、
（２）該水添共重合体重量平均分子量が３万〜１００万であり、
（３）該共役ジエン化合物に基づく二重結合の水添率が７５％以上
ただし、該水添共重合体が水添重合体ブロック（Ｃ）を有しない場合には、該水添共重合
体は少なくとも２つの重合体ブロック（Ａ）を有する。
［４］成分（ａ）が、水添重合体ブロック（Ｃ）を有しない場合、該水添共重合体に関して得られた示差走査熱量測定（ＤＳＣ）チャートにおいて、−２０〜８０℃の範囲に該少なくとも１つの水添共重合体ブロック（Ｂ）に起因する結晶化ピークが実質的に存在しないことを特徴とする上記［１］〜［３］のいずれかに記載の難燃性組成物、
［５］成分（ａ）が、少なくとも２つの重合体ブロック（Ａ）及び少なくとも１つの水添共重合体ブロック（Ｂ）を包含してなり、該重合体ブロック（Ａ）の含有量が該水添共重合体の重量に対して５〜６０重量％である水添ブロック共重合体であることを特徴とする上記［１］〜［４］のいずれかに記載の難燃性組成物、
［６］成分（ｂ）が、カルボニル基、カルボキシル基、酸無水物基、水酸基、アミノ基、イミノ基、イソシアネート基、エポキシ基、シラノール基及びアルコキシシラン基からなる群より選ばれる少なくとも１種の官能基を有する原子団が結合している変性エラストマーであることを特徴とする上記［１］〜［５］のいずれかに記載の難燃性組成物、
［７］成分（ｂ）が，スチレン系エラストマー、オレフィン系エラストマーからなる群より選ばれる少なくとも１種のエラストマーを官能基含有化合物で変性した変性エラストマーであることを特徴とする上記［１］〜［６］のいずれかに記載の難燃性組成物、
［８］成分（ｃ）が、シランカップリング剤で表面された水酸化マグネシウム及び／又は水酸化アルミニウムが７５重量％以上である金属水酸化物であることを特徴とする上記［１］〜［７］のいずれかに記載の難燃性組成物、
［９］成分（ａ）、（ｂ）、（ｃ）、及び（ｄ）の合計量１００重量部に対して、成分（ｅ）オレフィン系重合体１〜２０重量部をさらに配合したことを特徴とする上記[１]〜[８]のいずれかに記載の難燃性組成物、
である。
【発明の効果】
【０００６】
本発明の難燃性組成物は、優れた難燃性を有し柔軟性、引張強度等の機械的特性、耐熱変形性、流動性に優れる。この特性を活かし、制御用ケーブル、屋内用通信電線、通信用構内ケーブル、屋内用ボタン電話ケーブル、通信ケーブル、高周波同軸ケーブル等の軟質塩化ビニル樹脂が使用されている用途に広範囲に用いることができる。
【発明を実施するための最良の形態】
【０００７】
以下、本発明について詳細に説明する。
本発明の主成分となる成分（ａ）は、共役ジエン化合物とビニル芳香族化合物とを含む非水添共重合体（以下、しばしば「ベース非水添共重合体」と称する）を水添して得られる水添共重合体である。
本発明で用いる水添共重合体におけるビニル芳香族化合物の含有量は、水添共重合体に対して４０重量％を越え９５重量％未満である。ビニル芳香族化合物の含有量が上記の範囲にあるので、柔軟性、機械的特性、耐折り曲げ白化性、及び金属水酸化物の充填性に優れる。水添共重合体が水添重合体ブロック（Ｃ）を有している場合、柔軟性の点からビニル芳香族化合物の含有量は、好ましくは４０重量％を越え８０重量％以下、更に好ましくは４５重量％を越え７０重量％以下，とりわけ好ましくは４５重量％を越え６０重量％以下である。水添共重合体が水添重合体ブロック（Ｃ）を有しない場合は、ビニル芳香族化合物の含有量は、好ましくは４０重量％を越え、９０重量％以下、より好ましくは４５重量％を超え８５重量％以下、更に好ましくは５０重量％を超え、８０重量％以下、とりわけ好ましくは６０重量％を超え、７５重量％以下である。
【０００８】
ビニル芳香族化合物の水添共重合体に対する含有率は、ビニル芳香族化合物のベース非水添共重合体に対する含有率とほぼ等しいので、ビニル芳香族化合物の水添共重合体に対する含有率は、ベース非水添共重合体に対する含有率として求める。ビニル芳香族化合物の水添共重合体に対する含有率は、ベース非水添共重合体を検体として、紫外分光光度計を用いて測定する。なお、水添共重合体を検体としてビニル芳香族化合物の含有量を測定する場合、核磁気共鳴装置を用いて測定することができる。
【０００９】
本発明で用いる水添共重合体は、共役ジエン化合物とビニル芳香族化合物とからなる非水添ランダム共重合体を水添して得られる水添ランダム共重合体でも、共役ジエン化合物とビニル芳香族化合物とからなる非水添ブロック共重合体を水添して得られる水添ブロック共重合体でも良いが、該水添共重合体に関して得られた粘弾性測定チャートにおいて、ｔａｎδ（損失正接）のピークが−４０〜８０℃、好ましくは−３５〜７０℃、更に好ましくは−３０〜５０℃に少なくとも１つ存在する水添共重合体であることが低温特性、耐磨耗性と柔軟性とのバランスの点で推奨される。−４０〜８０℃の範囲に存在する損失正接のピークは、水添ランダム共重合体又は後述する水添ブロック共重合体における水添共重合体ブロック（Ｂ）（共役ジエン単量体単位とビニル芳香族化合物と単量体単位とからなる非水添ランダム共重合体ブロックを水添して得られる水添重合体ブロック）に起因するピークである。特に低温特性，衝撃吸収性と柔軟性とのバランスを重視する場合、損失正接のピークは−４０℃以上，−１０℃未満、好ましくは−３５〜−１２℃、更に好ましくは−３０〜−１４℃の範囲に少なくとも１つ存在することが好ましい。一方、耐磨耗性と柔軟性とのバランスを重視する場合、損失正接のピークは−１０〜８０℃、好ましくは０〜７０℃、更に好ましくは５〜５０℃の範囲に少なくとも１つ存在することが好ましい。なお、本発明において、後述する水添ブロック共重合体における重合体ブロック（Ａ）に起因する損失正接のピークの存在に関しては特に限定はないが、重合体ブロック（Ａ）に起因する損失正接のピークは、通常、８０℃を超え、１５０℃以下の温度範囲内に存在する。
【００１０】
動的粘弾性スペクトルにおける損失正接（ｔａｎδ）のピークは、粘弾性測定解析装置を用い、周波数を１０Ｈｚとして測定される。
本発明で用いる水添共重合体が水添ブロック共重合体である場合、該水添ブロック共重合体は、ビニル芳香族化合物からなる重合体ブロック（Ａ）と、共役ジエン化合物からなる非水添重合体ブロックを水添して得られる水添重合体ブロック（Ｃ）とからなる群より選ばれる少なくとも１つの重合体ブロック、及び、共役ジエン化合物とビニル芳香族化合物とからなる非水添ランダム共重合体ブロックを水添して得られる少なくとも１つの水添共重合体ブロック（Ｂ）を包含してなることが推奨される（ただし、共役ジエン化合物からなる該非水添重合体ブロックのビニル結合量は３０％未満）。
【００１１】
上記重合体ブロック（Ａ）及び水添重合体ブロック（Ｃ）は、物理架橋点のような役割
を果たすので、「拘束相」と称する。これに対して、上記水添共重合体ブロック（Ｂ）は「非拘束相」と称する。本発明で用いる水添ブロック共重合体は、拘束相である重合体ブロックを少なくとも１個有していればいいが、２個以上有することが推奨される。また、水添重合体ブロック（Ｃ）を有しない場合、水添ブロック共重合体は重合体ブロック（Ａ）を少なくとも２個有することが機械的特性の点で好ましい。本発明で用いる水添ブロック共重合体が拘束相である重合体ブロックを２個以上有する場合、引張破断伸びが大きく、且つ，引張強度の高い組成物が得られる。
【００１２】
また，本発明で用いる水添ブロック共重合体が水添重合体ブロック（Ｃ）を有しない場合、該水添共重合体に関して得られた示差走査熱量測定（ＤＳＣ）チャートにおいて、−２０〜８０℃の範囲に水添共重合体ブロック（Ｂ）に起因する結晶化ピークが実質的に存在しないことが推奨される。ここで、「−２０〜８０℃の範囲に水添共重合体ブロック（Ｂ）に起因する結晶化ピークが実質的に存在しない」とは、この温度範囲において水添共重合体ブロック（Ｂ）の結晶化に起因するピークが現れないか、または、結晶化に起因するピークが認められるが、その結晶化による結晶化ピーク熱量が３Ｊ／ｇ未満、好ましくは２Ｊ／ｇ未満、更に好ましくは１Ｊ／ｇ未満、特に好ましくは結晶化ピーク熱量が無いことを意味する。示差走査熱量測定（ＤＳＣ）チャートにおいて−２０〜８０℃の範囲に水添重合体ブロック（Ｂ）に起因する結晶化ピークが実質的に存在しない水添共重合体は、柔軟性が良好である。上記のような−２０〜８０℃の範囲に水添共重合体ブロック（Ｂ）に起因する結晶化ピークが実質的に存在しない水添共重合体は、後述するようなビニル結合量調整剤や、共役ジエンとビニル芳香族化合物とのランダム共重合性を調整するための、後述するような調整剤を用いて後述するような条件下で重合反応を行うことによって得られる非水添共重合体を水添することによって得られる。
【００１３】
水添重合体ブロック（Ｃ）を有する場合、示差走査熱量測定（ＤＳＣ）チャートにおける、水添重合体ブロック（Ｃ）に起因する結晶化ピークに関しては、結晶化ピーク温度が３０℃以上、好ましくは４５〜１００℃、更に好ましくは５０〜９０℃の温度範囲に結晶化ピークを有することが好ましい。また、この結晶化ピーク熱量は好ましくは３Ｊ／ｇ以上、好ましくは６Ｊ／ｇ以上、更に好ましくは１０Ｊ／ｇ以上である。
結晶化ピーク温度及び結晶化ピーク熱量は、示差走査熱量測定装置を用いて測定することができる。
本発明で用いる水添共重合体が水添ランダム共重合体の場合、該共重合体にはビニル芳香族重合体ブロック成分（後述する方法により把握できる）は実質的に含まれない。ビニル芳香族重合体ブロック成分が含まれる場合は水添ブロック共重合体とする。
【００１４】
本発明で用いる水添ブロック共重合体において、重合体ブロック（Ａ）の含有量は水添共重合体に対して０〜６０重量％である。重合体ブロック（Ａ）の含有量を上記範囲にすることにより、柔軟性に優れた組成物が得られる。重合体ブロック（Ａ）の含有量は、好ましくは５〜６０重量％、更に好ましくは８〜５０重量％、更に好ましくは１０〜４０重量％、とりわけ好ましくは１２〜３５重量％である。
本発明で使用する水添ブロック共重合体において、重合体ブロック（Ａ）の水添共重合体に対する含有率は、重合体ブロック（Ａ）のベース非水添共重合体に対する含有率とほぼ等しいので、重合体ブロック（Ａ）の水添共重合体に対する含有率は、重合体ブロック（Ａ）のベース非水添共重合体に対する含有率として求める。具体的には、四酸化オスミウムを触媒としてベース非水添共重合体をターシャリーブチルハイドロパーオキサイドにより酸化分解する方法（Ｉ．Ｍ．ＫＯＬＴＨＯＦＦ，ｅｔ  ａｌ．，Ｊ．Ｐｏｌｙｍ．Ｓｃｉ．１，４２９（１９４６）に記載の方法、以下、しばしば「四酸化オスミウム分解法」と称する）で求めたビニル芳香族重合体ブロック成分の重量（但し、平均重合度が約３０以下のビニル芳香族重合体成分は除かれている）を用いて、次の式から求める。
【００１５】
ビニル芳香族重合体ブロック（Ａ）の含有量（重量％）＝（ベース非水添共重合体中の
ビニル芳香族重合体ブロック（Ａ）の重量／ベース非水添共重合体の重量）×１００。
本発明で用いる水添共重合体の重量平均分子量は、３万〜１００万が好ましい。重量平均分子量が上記範囲にあることにより、機械的強度と成形加工性とのバランスに優れる。機械的強度と成形加工性とのバランスの点からは、本発明で用いる水添共重合体の重量平均分子量は、好ましくは５万〜８０万、更に好ましくは１０万〜５０万、とりわけ好ましくは１５万〜４０万である。
本発明で用いる水添共重合体において、分子量分布（Ｍｗ／Ｍｎ）（重量平均分子量（Ｍｗ）の数平均分子量（Ｍｎ）に対する比）は、好ましくは１０以下、さらに好ましくは１．０１〜８、特に好ましくは１．１〜５である。成形加工性を重視する場合、好ましくは１．３〜５、さらに好ましくは１．５〜５、ことさら好ましくは１．６〜４．５、特に好ましくは１．８〜４である。
【００１６】
水添共重合体の重量平均分子量はベース非水添共重合体の重量平均分子量とほぼ等しいので、水添共重合体の重量平均分子量はベース非水添共重合体の重量平均分子量として求める。ベース非水添共重合体の重量平均分子量は、分子量が既知の市販の標準単分散ポリスチレンに関して得た検量線を使用して、ゲルパーミエーションクロマトグラフィー（ＧＰＣ）によって求める。水添共重合体の数平均分子量も同様にして求める。分子量分布は、重量平均分子量の数平均分子量に対する比として、計算で求める。なお、水添共重合体を検体として測定する場合も同様にして求めることができる。
本発明で用いる水添共重合体の該共役ジエン化合物に基づく二重結合の水添率は、７５〜１００％が好ましい。水添率は、機械的強度の点から、好ましくは８０〜１００％、更に好ましくは８５〜１００％、特に好ましくは９０〜１００％である。
【００１７】
なお、水添共重合体におけるビニル芳香族化合物の二重結合の水添率に関しては特に限定はないが、水添率は好ましくは５０％以下、更に好ましくは３０％以下、特に好ましくは２０％以下である。
水添共重合体における上記水添率は、核磁気共鳴装置を用いて測定することができる。
本発明で用いる水添ランダム共重合体及び水添ブロック共重合体における水添共重合体ブロック（Ｂ）は、共役ジエン化合物とビニル芳香族とからなる非水添ランダム共重合体を水添して得られる。該非水添ランダム共重合体における共役ジエン化合物のミクロ構造（シス、トランス、ビニルの比率）は、後述する極性化合物等の使用により任意に変えることができる。本発明において、共役ジエン化合物とビニル芳香族化合物とからなる非水添ランダム共重合体中の共役ジエン単量体単位のビニル結合量は、４０％未満であることが好ましい｛以下、１，２−ビニル結合と３，４−ビニル結合との合計量（但し、共役ジエンとして１，３−ブタジエンを使用した場合には、１，２−ビニル結合量）を単にビニル結合量と称する。｝。
【００１８】
水添ブロック共重合体における水添重合体ブロック（Ｃ）は、共役ジエン化合物からなるビニル結合量が３０％未満の非水添重合体ブロックを水添して得られる。上記非水添重合体ブロックのビニル結合量は、水添ブロック共重合体自体の取り扱い性（耐ブロッキング）の点から、好ましくは８〜２５％、更に好ましくは１０〜２５％、とりわけ好ましくは１２〜２０％である。
上記のビニル結合量は、ベース非水添共重合体を検体として赤外分光光度計を用いて測
定される。なお、水添ブロック共重合体を検体として測定する場合、核磁気共鳴装置を用いて測定することができる。
【００１９】
本発明で用いる水添ブロック共重合体の構造に関しては特に限定はなく、いかなる構造のものでも使用できる。水添ブロック共重合体の一態様として、少なくとも１個、好ましくは少なくとも２個の重合体ブロック（Ａ）と、少なくとも１個の水添共重合体ブロック（Ｂ）とを包含する水添共重合体が挙げられるが、このような水添ブロック共重合体の例として、下記式で表されるような構造を有するものが挙げられる。
（Ａ−Ｂ）ｎ、  Ａ−（Ｂ−Ａ）ｎ、  Ｂ−（Ａ−Ｂ）ｎ、
［（Ａ−Ｂ）ｎ］ｍ−Ｘ、  ［（Ｂ−Ａ）ｎ−Ｂ］ｍ−Ｘ、
［（Ａ−Ｂ）ｎ−Ａ］ｍ−Ｘ、  ［（Ｂ−Ａ）ｎ＋１］ｍ−Ｘ
また、本発明で用いる水添ブロック共重合体の別の一態様として、少なくとも１個の水添重合体ブロック（Ｃ）、少なくとも１個の水添共重合体ブロック（Ｂ）、及び場合によっては少なくとも１個の重合体ブロック（Ａ）を包含する水添共重合体が挙げられるが、このような水添ブロック共重合体の例として、下記式で表されるような構造を有するものが挙げられる。
【００２０】
（Ｃ−Ｂ）ｎ、  Ｃ−（Ｂ−Ｃ）ｎ、  Ｂ−（Ｃ−Ｂ）ｎ、
［（Ｃ−Ｂ）ｎ］ｍ−Ｘ、  ［（Ｂ−Ｃ）ｎ−Ｂ］ｍ−Ｘ、
［（Ｃ−Ｂ）ｎ−Ｃ］ｍ−Ｘ、
Ｃ−（Ｂ−Ａ）ｎ、Ｃ−（Ａ−Ｂ）ｎ、
Ｃ−（Ａ−Ｂ−Ａ）ｎ、Ｃ−（Ｂ−Ａ−Ｂ）ｎ、
Ａ−Ｃ−（Ｂ−Ａ）ｎ、Ａ−Ｃ−（Ａ−Ｂ）ｎ、
Ａ−Ｃ−（Ｂ−Ａ）ｎ−Ｂ、［（Ａ−Ｂ−Ｃ）ｎ］ｍ−Ｘ、
［Ａ−（Ｂ−Ｃ）ｎ］ｍ−Ｘ、［（Ａ−Ｂ）ｎ−Ｃ］ｍ−Ｘ、
［（Ａ−Ｂ−Ａ）ｎ−Ｃ］ｍ−Ｘ、
［（Ｂ−Ａ−Ｂ）ｎ−Ｃ］ｍ−Ｘ、［（Ｃ−Ｂ−Ａ）ｎ］ｍ−Ｘ、
［Ｃ−（Ｂ−Ａ）ｎ］ｍ−Ｘ、
［Ｃ−（Ａ−Ｂ−Ａ）ｎ］ｍ−Ｘ、
［Ｃ−（Ｂ−Ａ−Ｂ）ｎ］ｍ−Ｘ
【００２１】
上記式において、各Ａはそれぞれ独立してビニル芳香族化合物からなる重合体ブロックを表す。各Ｂはそれぞれ独立して共役ジエン化合物とビニル芳香族化合物とからなる非水添ランダム共重合体を水添して得られる水添共重合体ブロックを表す。各Ｃはそれぞれ独立して、共役ジエン化合物からなるビニル結合量が３０％未満である非水添重合体ブロックを水添して得られる水添重合体ブロックを表す。各ブロックの境界は必ずしも明瞭に区別されていなくてもよい。非水添ランダム共重合体を水添して得られる水添共重合体ブロックＢ中のビニル芳香族化合物は、均一に分布していてもよいし、テーパー状に分布していてもよい。また水添共重合体ブロックＢには、ビニル芳香族化合物が均一に分布している部分及び／又はテーパー状に分布している部分がそれぞれ複数個存在していてもよい。また水添共重合体ブロックＢには、ビニル芳香族化合物含有量が異なるセグメントが複数個存在していてもよい。各ｎはそれぞれ独立して１以上の整数、好ましくは１〜５の整数である。各ｍはそれぞれ独立して２以上の整数、好ましくは２〜１１の整数である。各Ｘはそれぞれ独立してカップリング剤の残基又は多官能開始剤の残基を表す。カップリング剤としては、後述の２官能以上のカップリング剤を用いることができる。多官能開始剤としては、ジイソプロペニルベンゼンとｓｅｃ−ブチルリチウムとの反応生成物、ジビニルベンゼンとｓｅｃ−ブチルリチウムと少量の１，３−ブタジエンとの反応生成物などを用いることができる。
【００２２】
本発明で用いる水添ブロック共重合体は、上記式で表される構造を有するものの任意の混合物であってもよい。また、水添共重合体は、上記式で表される構造を有する水添共重合体と、ビニル芳香族化合物からなる重合体との混合物であってもよい。
本発明において、使用する共役ジエンは１対の共役二重結合を有するジオレフィンである。共役ジエンの例として、１，３−ブタジエン、２−メチル−１，３−ブタジエン（即ちイソプレン）、２，３−ジメチル−１，３−ブタジエン、１，３−ペンタジエン、２−メチル−１，３−ペンタジエン、１，３−ヘキサジエンが挙げられる。これらのうち特に好ましいのは１，３−ブタジエン及びイソプレンである。これらは一種のみならず二種以上を使用してもよい。
【００２３】
また、ビニル芳香族化合物の例として、スチレン、α−メチルスチレン、ｐ−メチルスチレン、ジビニルベンゼン、１，１−ジフェニルエチレン、Ｎ，Ｎ−ジメチル−ｐ−アミノエチルスチレン、Ｎ，Ｎ−ジエチル−ｐ−アミノエチルスチレンが挙げられる。これらは一種のみならず二種以上を使用してもよい。
上記のように、本発明で用いる水添共重合体は、共役ジエン化合物とビニル芳香族化合物とを含む非水添共重合体を水添して得られる。該非水添共重合体の製造方法については特に限定はなく、公知の方法を用いることができる。例えば、炭化水素溶媒中で有機アルカリ金属化合物等の重合開始剤を用いてアニオンリビング重合により製造することができる。炭化水素溶媒の例として、ｎ−ブタン、イソブタン、ｎ−ペンタン、ｎ−ヘキサン、ｎ−ヘプタン、ｎ−オクタンなどの脂肪族炭化水素類；シクロヘキサン、シクロヘプタン、メチルシクロヘプタンなどの脂環式炭化水素類；及びベンゼン、トルエン、キシレン、エチルベンゼンなどの芳香族炭化水素が挙げられる。
【００２４】
重合開始剤の例としては、共役ジエン及びビニル芳香族化合物に対してアニオン重合活性を有する脂肪族炭化水素アルカリ金属化合物、芳香族炭化水素アルカリ金属化合物、有機アミノアルカリ金属化合物が挙げられる。アルカリ金属の例としては、リチウム、ナトリウム、カリウムが挙げられる。好適な有機アルカリ金属化合物の例としては、炭素数１から２０の脂肪族および芳香族炭化水素リチウム化合物であり、１分子中に少なくとも１個のリチウムを含む化合物（モノリチウム化合物、ジリチウム化合物、トリリチウム化合物、テトラリチウム化合物など）が挙げられる。具体的にはｎ−プロピルリチウム、ｎ−ブチルリチウム、ｓｅｃ−ブチルリチウム、ｔｅｒｔ−ブチルリチウム、ｎ−ペンチルリチウム、ｎ−ヘキシルリチウム、ベンジルリチウム、フェニルリチウム、トリルリチウム、ジイソプロペニルベンゼンとｓｅｃ−ブチルリチウムとの反応生成物、さらにジビニルベンゼンとｓｅｃ−ブチルリチウムと少量の１，３−ブタジエンとの反応生成物等が挙げられる。さらに、米国特許第５，７０８，０９２号明細書、英国特許第２，２４１，２３９号明細書、米国特許第５，５２７，７５３号明細書等に開示されている有機アルカリ金属化合物も使用することができる。
【００２５】
本発明において、有機アルカリ金属化合物を重合開始剤として共役ジエン化合物とビニル芳香族化合物とを共重合する際に、重合体に組み込まれる共役ジエンに起因するビニル結合（１，２ビニル結合または３，４ビニル結合）の量の調整や共役ジエンとビニル芳香族化合物とのランダム共重合性を調整するために、調整剤として第３級アミン化合物またはエーテル化合物を添加することができる。
本発明において有機アルカリ金属化合物を重合開始剤として共役ジエン化合物とビニル芳香族化合物とを共重合する方法は、バッチ重合であっても連続重合であってもよく、それらの組み合わせであってもよい。特に成形加工性の点で分子量分布を好ましい範囲に調整する上では、連続重合が推奨される。重合温度は、通常０〜１８０℃、好ましくは３０〜１５０℃である。重合に要する時間は他の条件によって異なるが、通常は４８時間以内であり、好ましくは０．１〜１０時間である。又、重合系の雰囲気は窒素ガスなどの不活性ガス雰囲気にすることが好ましい。重合圧力は、上記重合温度範囲で単量体及び溶媒を液相に維持するのに充分な圧力の範囲であれば特に限定はない。更に、重合系内は触媒及びリビングポリマーを不活性化させるような不純物（水、酸素、炭酸ガスなど）が混入しないように留意する必要がある。
【００２６】
本発明において、前記の重合が終了した時点で２官能以上のカップリング剤を用いてカップリング反応を行うこともできる。２官能以上のカップリング剤には特に限定はなく、公知のものを用いることができる。２官能性のカップリング剤の例として、ジメチルジクロロシラン、ジメチルジブロモシラン等のジハロゲン化合物；安息香酸メチル、安息香酸エチル、安息香酸フェニル、フタル酸エステル類等の酸エステル類が挙げられる。３官能以上の多官能カップリング剤の例として、３価以上のポリアルコール類；エポキシ化大豆油、ジグリシジルビスフェノールＡ等の多価エポキシ化合物；式Ｒ４−ｎＳｉＸｎ（ただし、各Ｒはそれぞれ独立して炭素数１から２０の炭化水素基を表し、各Ｘはそれぞれ独立してハロゲン原子を表し、ｎは３または４を表す）で表されるハロゲン化珪素化合物、例えばメチルシリルトリクロリド、ｔ−ブチルシリルトリクロリド、四塩化珪素、及びこれらの臭素化物；式Ｒ４−ｎＳｎＸｎ（ただし、各Ｒはそれぞれ独立して炭素数１から２０の炭化水素基を表し、各Ｘはそれぞれ独立してハロゲン原子を表し、ｎは３または４を表す）で表されるハロゲン化錫化合物、例えばメチル錫トリクロリド、ｔ−ブチル錫トリクロリド、四塩化錫等の多価ハロゲン化合物が挙げられる。また、炭酸ジメチルや炭酸ジエチル等も多官能カップリング剤として使用できる。
【００２７】
上記の方法で製造した非水添共重合体を水添することにより、本発明の水添共重合体が得られる。水添触媒に特に限定はなく、公知の水添触媒を用いることができる。水添触媒の例として次のものが挙げられる。
（１）Ｎｉ、Ｐｔ、Ｐｄ、Ｒｕ等の金属をカーボン、シリカ、アルミナ、ケイソウ土等に担持した担持型不均一系水添触媒、
（２）Ｎｉ、Ｃｏ、Ｆｅ、Ｃｒ等の有機酸塩又はアセチルアセトン塩などの遷移金属塩を有機アルミニウム等の還元剤とともに用いる、いわゆるチーグラー型水添触媒、及び
（３）Ｔｉ、Ｒｕ、Ｒｈ、Ｚｒ等の有機金属化合物等のいわゆる有機金属錯体等の均一系水添触媒。
【００２８】
具体的な水添触媒としては、特公昭４２−８７０４号公報、特公昭４３−６６３６号公報、特公昭６３−４８４１号公報（米国特許第４，５０１，８５７号に対応）、特公平１−３７９７０号公報（米国特許第４，６７３，７１４号に対応）、特公平１−５３８５１号公報、特公平２−９０４１号公報に記載された水添触媒を使用することができる。好ましい水添触媒の例としては、チタノセン化合物、及びチタノセン化合物と還元性有機金属化合物との混合物が挙げられる。
チタノセン化合物としては、特開平８−１０９２１９号公報に記載された化合物が使用できる。具体的には、ビスシクロペンタジエニルチタンジクロライド、モノペンタメチルシクロペンタジエニルチタントリクロライド等の（置換）シクロペンタジエニル骨格、インデニル骨格あるいはフルオレニル骨格を有する配位子を少なくとも１つ以上有する化合物が挙げられる。また、還元性有機金属化合物の例としては、有機リチウム等の有機アルカリ金属化合物、有機マグネシウム化合物、有機アルミニウム化合物、有機ホウ素化合物、有機亜鉛化合物が挙げられる。
【００２９】
本発明で用いる水添共重合体を製造するための水添反応は、通常０〜２００℃、好ましくは３０〜１５０℃の温度範囲で実施する。水添反応に使用される水素の圧力は、通常０．１〜１５ＭＰａ、好ましくは０．２〜１０ＭＰａ、更に好ましくは０．３〜５ＭＰａである。また、水添反応時間は通常３分〜１０時間、好ましくは１０分〜５時間である。水添反応は、バッチプロセス、連続プロセス、それらの組み合わせのいずれでも用いることができる。
上記の水添反応により、水添共重合体の溶液が得られる。水添共重合体の溶液から必要に応じて触媒残査を除去し、水添共重合体を溶液から分離する。溶媒を分離する方法の例としては、水添後の反応液にアセトンまたはアルコール等の水添共重合体に対する貧溶媒となる極性溶媒を加えて重合体を沈澱させて回収する方法；反応液を撹拌下熱湯中に投入し、スチームストリッピングにより溶媒を除去して回収する方法；及び重合体溶液を直接加熱して溶媒を留去する方法、が挙げられる。
【００３０】
なお、本発明で用いる水添ブロック共重合体には、各種フェノール系安定剤、リン系安定剤、イオウ系安定剤、アミン系安定剤等の安定剤を添加することができる。
本発明の成分（ｂ）は，官能基を有する原子団が結合した変性エラストマーである。変性エラストマーは、金属水酸化物と水添共重合体との界面接着強度を改良し、難燃性組成物の機械強度、耐傷付き白化、耐折り曲げ白化、耐屈曲性、加熱変形性等を改良する効果がある。官能基を有する原子団を結合する前のベースとなるエラストマーとしては，共役ジエン共重合体やその水添物，スチレン−共役ジエンランダム共重合体やその水添物，スチレン−共役ジエンブロック共重合体やその水添物等のスチレン系エラストマーやエチレン−プロピレン共重合体、エチレン−プロピレン−ブチレン共重合体、エチレン−プロピレン−ジエンゴム（ＥＰＤＭ）、エチレン−ブテン−ジエンゴム、エチレン−ブチレン共重合体、エチレン−ヘキセン共重合体、エチレン−オクテン共重合体等のオレフィン系エラストマー、アクリロニトリル−ブタジエンゴム及びその水素添加物、ブチルゴム、アクリルゴム、フッ素ゴム、シリコーンゴム、α、β−不飽和ニトリル−アクリル酸エステル−共役ジエン共重合ゴムが挙げられる。また、ウレタンゴム、多硫化ゴム、天然ゴムなどが挙げられる。この中でも，スチレン−ブタジエンブロック共重合体の水添物、スチレン−イソプレンブロック共重合体の水添物、スチレン−ブタジエン／イソプレンブロック共重合体の水添物から選ばれるスチレン系エラストマー、上記のオレフィン系エラストマーからなる群より選ばれる少なくとも１種のエラストマーが好ましく、特に本発明の成分（ａ）との相溶性が良いスチレン−ブタジエンブロック共重合体の水添物を変性したエラストマーが好ましい。
【００３１】
上記エラストマーの変性方法や変性剤の種類については，特に限定されない。
その一例として、α，β−不飽和カルボン酸又はその誘導体、例えばその無水物、エステル化物、アミド化物、イミド化物等の官能基含有化合物でグラフト変性したエラストマーを挙げることができる。α、β−不飽和カルボン酸又はその誘導体の具体例としては、無水マレイン酸、マレイン酸イミド、アクリル酸又はそのエステル、メタアクリル酸又はそのエステル、エンド−シス−ビシクロ〔２．２．１〕−５−ヘプテン−２，３−ジカルボン酸又はその無水物が挙げられる。
α、β−不飽和カルボン酸又はその誘導体等の添加量は、エラストマー１００重量部当たり、通常０．０１〜２０重量部、好ましくは０．１〜１０重量部、更に好ましくは０．２〜２重量部である。
【００３２】
グラフト変性する場合の反応温度は、好ましくは１００〜３００℃、より好ましくは１
２０〜２８０℃である。グラフト変性する方法の詳細については、例えば、特開昭６２−７９２１１号公報を参照できる。
また別の例として末端変性したエラストマーを挙げることができる。たとえば、有機リチウム化合物を重合触媒として得たベース共重合体のリビング末端に、官能基含有化合物（以後、変性剤とも云う）を反応させることにより変性エラストマーが得られる。
官能基含有変性剤基の例として、水酸基、カルボニル基、チオカルボニル基、酸ハロゲン化物基、酸無水物基、カルボキシル基、チオカルボキシル酸基、アルデヒド基、チオアルデヒド基、カルボン酸エステル基、アミド基、スルホン酸基、スルホン酸エステル基、リン酸基、リン酸エステル基、アミノ基、イミノ基、シアノ基、ピリジル基、キノリン基、エポキシ基、チオエポキシ基、スルフィド基、イソシアネート基、イソチオシアネート基、ハロゲン化ケイ素基、シラノール基、アルコキシシラン基、ハロゲン化スズ基、アルコキシスズ基、フェニルスズ基等からなる群より選ばれる少なくとも１種の官能基を有するものが挙げられる。上記の官能基のうち、カルボニル基、カルボキシル基、酸無水物基、水酸基、アミノ基、イミノ基、イソシアネート基、エポキシ基、シラノール基、アルコキシシラン基が好ましい。
【００３３】
変性剤の具体例としては、テトラグリシジルメタキシレンジアミン、テトラグリシジル−１，３−ビスアミノメチルシクロヘキサン、ε−カプロラクトン、δ−バレロラクトン、ブチロラクトン、γ−カプロラクトン、γ−バレロラクトンなどの環状ラクトン、４−メトキシベンゾフェノン、４−エトキシベンゾフェノン、４，４’−ビス（メトキシ）ベンゾフェノン、４，４’−ビス（エトキシ）ベンゾフェノン、γ−グリシドキシエチルトリメトキシシラン、γ−グリシドキシブチルトリメトキシシラン、γ−グリシドキシプロピルトリメトキシシラン、１，３−ジメチル−２−イミダゾリジノン、１，３−ジエチル−２−イミダゾリジノン、Ｎ−メチルピロリドン、Ｎ，Ｎ’−ジメチルプロピレンウレア、Ｎ−（１，３−ジブチルブチリデン）−３−（トリエトキシシリル）−１−プロパンアミン、４−ジ（β−トリメトキシシリルエチル）アミノスチレン、４−ジ（β−トリエトキシシリルエチル）アミノスチレン、４−ジ（γ−トリメトキシシリルプロピル）アミノスチレン、４−ジ（γ−トリエトキシシリルプロピル）アミノスチレンなどが挙げられる。
【００３４】
本発明の成分（ｃ）は，シランカップリング剤で表面処理された金属水酸化物が７５重量％以上である金属水酸化物であり、本発明の難燃性組成物においては難燃剤として用いられる。金属水酸化物としては、水酸化アルミニウム、水酸化マグネシウム、水酸化カルシウム、水酸化バリウム等の既に公知の金属水酸化物が挙げられ、中でも水酸化マグネシウム及び/又は水酸化アルミニウムが、本発明の難燃性組成物において難燃効果が高い。本発明で用いる成分（ｃ）金属水酸化物は、シランカップリング剤で表面処理された金属水酸化物が７５重量％以上である金属水酸化物であり、金属水酸化物の表面をシランカップリング剤で処理することにより、変性エラストマー又は水添共重合体との界面接着性が向上し、本発明の難燃性組成物は各種の優れた機械物性を有している。シランカップリング剤としては、ビニルメトキシシラン、ビニルトリエトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−メタクリロキシプロピルトリメトキシシラン、３−メルカプトプロピルトリメトキシシラン等が挙げられ、特に難燃性組成物の各種物性のバランスからビニルメトキシシラン、ビニルトリエトキシシラン、３−メタクリロキシプロピルトリメトキシシランが好ましい。
【００３５】
シランカップリング剤で表面処理された金属水酸化物の重量％は７５重量％以上、より高い機械物性が要求される場合には８５重量％、更に高度な機械物性が要求される場合には９０重量％以上である。金属水酸化物の重量％が５０重量％未満の場合には、本発明の目的とする各種の優れた機械物性は達成できない。本発明で用いることが出来る金属水酸化物としては、未処理金属水酸化物品、ステアリン酸等の有機脂肪酸処理金属水酸化物、ココナッツ油、大豆油、アマニ油等の油脂処理金属水酸化物、アニオン又は非イオンの界面活性剤処理金属水酸化物、リン酸系のカップリング剤処理金属水酸化物、チタネート系カップリング剤処理金属水酸化物、アルミニウム系カップリング剤処理金属水酸化物等があげられ、全金属水酸化物中での上記金属水酸化物の重量％は、２５重量％未満である。
【００３６】
本発明の成分（ｄ）は、有機脂肪酸である。有機脂肪酸はシランカップリング剤により表面処理された金属水酸化物の分散性を改良することにより、金属水酸化物の難燃効果を向上させる効果がある。本発明の難燃性組成物においては、変性エラストマーとシランカップリング剤で処理された金属水酸化物を用いることにより、優れた機械物性が得られる。しかしながらシランカップリング剤処理された金属水酸化物は、変性エラストマーの官能基との相互作用が強く、シランカップリング剤処理の金属水酸化物粒子が凝集する傾向にある。その結果、高度な難燃性を達成する為には多量のシランカップリング剤処理の金属水酸化物を必要とする。このようなシランカップリング剤処理の金属水酸化物を多量に含有する難燃性組成物は、各種の物性、流動性が低下し、製造時においても通常の２軸押出機程度の混合では十分な混合及び充填が困難となる。本発明での脂肪酸は、変性エラストマーとシランカップリング剤処理の金属水酸化物との凝集状態を改良し難燃性組成物中でのシランカップリング剤処理の金属水酸化物の分散性を向上させることにより、高度な難燃性を付与する。有機脂肪酸としては、すでに公知のステアリン酸、ラウリル酸、リシノール酸、２−エチルヘキソイン酸、オクチル酸等が上げられが、特にコストの面からステアリン酸が好ましい。
【００３７】
本発明に係わる難燃性組成物において、各成分の配合比率は成分（ａ）の水添共重合体が２０〜６０重量％、好ましくは２５〜５５重量％、更に好ましくは３０〜５０重量％、成分（ｂ）の変性エラストマーが０．１〜２０重量％、好ましくは０．３〜１５重量％、更に好ましくは０．５〜１０重量％、成分（ｃ）のシランカップリング剤で表面処理された金属水酸化物が７５重量％以上である金属水酸化物が３０〜８０重量％、好ましくは５０〜７７重量％、更に好ましくは６０〜７５重量％（ｄ）の有機脂肪酸が０．１〜２重量％、好ましくは０．２〜１．０重量％、更に好ましくは０．３〜０．７重量％である。
成分（ａ）の配合量は、柔軟性や引張強度等の機械的特性と難燃性とのバランスの点で上記範囲である必要がある。また成分（ｂ）は耐傷つき白化性を著しく改良する効果があり、その配合量は耐傷つき白化性と加工性とのバランスの点で上記範囲である必要がある。また成分（ｃ）の配合量は、難燃性と柔軟性や引張強度等の機械的特性とのバランスの点で上記範囲である必要がある。さらに成分（ｄ）の配合量は、難燃性と柔軟性や引張強度等の機械的特性とのバランスの点で上記範囲である必要がある。
【００３８】
本発明の難燃性組成物は、加えて下記成分（ｅ）のポリオレフィン系重合体や成分（ｆ）のゴム用軟化剤、成分（ｇ）のカーボンブラック等を配合することができる。
成分（ｅ）のポリオレフィン系重合体は、ポリエチレン、エチレンを５０重量％以上含有するエチレンとこれと共重合可能な他のモノマーとの共重合体、例えば、エチレン−プロピレン共重合体、エチレン−プロピレン−ブチレン共重合体、エチレン−ブチレン共重合体、エチレン−ヘキセン共重合体、エチレン−オクテン共重合体、エチレン−酢酸ビニル共重合体及びその加水分解物、エチレンとアクリル酸メチル、アクリル酸エチル、アクリル酸プロピル、アクリル酸ブチル、アクリル酸ペンチル、アクリル酸ヘキシル等の炭素数Ｃ１〜Ｃ２４のアルコールやグリシジルアルコール等とアクリル酸とのエステルであるアクリル酸エステル類との共重合体、エチレンとメタクリル酸メチル、メタクリル酸エチル、メタクリル酸プロピル、メタクリル酸ブチル、メタクリル酸ペンチル、メタクリル酸ヘキシル等の炭素数Ｃ１〜Ｃ２４のアルコールやグリシジルアルコール等とメタアクリル酸とのエステルであるメタクリル酸エステル類との共重合体、エチレン−アクリル酸アイオノマーや塩素化ポリエチレンなどのポリエチレン系重合体、ポリプロピレン、プロピレンを５０重量％以上含有するプロピレンとこれと共重合可能な他のモノマーとの共重合体、例えば、プロピレン−エチレン共重合体、プロピレン−エチレン−ブチレン共重合体、プロピレン−ブチレン共重合体、プロピレン−ヘキセン共重合体、プロピレン−オクテン共重合体、プロピレンと前記アクリル酸エステル類との共重合体、プロピレンと前記メタクリル酸エステル類との共重合体、エチレン−ノルボルネン重合体等の環状オレフィン系重合体、ポリブテン系重合体などが挙げられる。この中でもホモポリプロピレンやランダムポリプロピレン等のポリプロピレン系樹脂が好ましい。
【００３９】
本発明において、成分（ｅ）のオレフィン系重合体は難燃性組成物の耐熱変形性をさらに向上させる目的で配合することができる。添加量は柔軟性と耐熱変形性とのバランスの点で、２０重量部以下、一般的に１〜２０重量部、好ましくは２〜１５重量％、更に好ましくは３〜１０重量部（（ａ）＋（ｂ）＋（ｃ）＋（ｄ）＝１００重量部に対し）であり、目標とする柔軟性と耐熱変形性を考慮して添加することが推奨される。
本発明において、難燃性組成物の加工性を改良するために、ゴム用軟化剤（成分（ｆ）と称する）を配合してもよい。ゴム用軟化剤には、鉱物油や、液状もしくは低分子量の合成軟化剤が適している。中でも、一般にゴムの軟化、増容、加工性向上に用いる、ナフテン系及び／又はパラフィン系のプロセスオイル又はエクステンダーオイルが好ましい。鉱物油系ゴム用軟化剤は、芳香族環、ナフテン環及びパラフィン鎖の混合物である。ここで、パラフィン鎖の炭素数が全炭素の５０％以上を占めるものがパラフィン系と呼ばれ、ナフテン環の炭素数が３０〜４５％のものがナフテン系、また芳香族炭素数が３０％を超えるものが芳香族系と呼ばれる。本発明の組成物には合成軟化剤を用いてもよく、ポリブテン、低分子量ポリブタジエン、流動パラフィン等が使用可能である。
【００４０】
成分（ｆ）の添加量は、５０重量部以下、一般的に０．５〜４０重量部、好ましくは１〜３０重量％、更に好ましくは１〜１０重量部（（ａ）＋（ｂ）＋（ｃ）＋（ｄ）＝１００重量部に対し）である。５０重量部を超える場合、ブリードアウトを生じやすく、組成物表面にベタツキを生ずる恐れがある。
本発明において、難燃組成物の燃焼時に炭化層の形成効果を示し、耐折り曲げ白化性等を改良するためにカーボンブラック（成分（ｇ））を配合してもよい。カーボンブラックとしては、チャンネルブラック、ファーネスブラック、サーマルブラック、アセチレンブラックなどがあげられ、特にその種類は限定されない。本発明に係わる難燃性組成物において、成分（ｇ）の添加量は０．１〜５重量％（（ａ）＋（ｂ）＋（ｃ）＋（ｄ）＝１００重量部に対し）である。又カーボンブラックと熱可塑性樹脂とのマスターバッチをあらかじめ準備して、本発明の難燃性組成物に添加してもよい。
【００４１】
本発明の難燃性組成物は、望むならば、他のゴム状重合体，熱可塑性樹脂，添加剤等を含んでいてもよい。
ゴム状重合体の例としては、スチレン−ブタジエンブロック共重合体及びその水添物，スチレン−イソプレンブロック共重合体及びその水添物等のスチレン系エラストマー（但し、本発明の成分（ａ）とは異なる）、１，２−ポリブタジエン、エチレン−ブテンゴム、エチレン−オクテンゴム、エチレン−プロピレン−ジエンゴム（ＥＰＤＭ）等のオレフィン系エラストマー，ブチルゴム等が挙げられる。
熱可塑性樹脂の例としては、共役ジエンとビニル芳香族とのブロック共重合樹脂及びその水添物（但し、本発明の成分（ａ）とは異なる）、ポリスチレン、ゴム変性スチレン系樹脂等のスチレン系樹脂、ポリアミド系樹脂、ポリエステル系樹脂、ポリカーボネート系樹脂等が挙げられる。
【００４２】
添加剤は、ゴム状重合体等の配合に一般的に配合されるものであれば特に限定はない。添加剤の例として、「ゴム・プラスチック配合薬品」（ラバーダイジェスト社編）などに記載された添加剤が挙げられる。具体例として、酸化鉄等の顔料；ステアリン酸、ベヘニン酸、ステアリン酸亜鉛、ステアリン酸カルシウム、ステアリン酸マグネシウム、エチレンビスステアロアミド等の滑剤；離型剤；有機ポリシロキサン、ヒンダードフェノール系酸化防止剤、リン系熱安定剤等の酸化防止剤；ヒンダードアミン系光安定剤；ベンゾトリアゾール系紫外線吸収剤、難燃剤、難燃助剤、帯電防止剤、有機繊維、ガラス繊維、炭素繊維、金属ウィスカ等の補強剤、着色剤などである。これらの添加剤は、２種以上を混合して用いてもよい。
【００４３】
本発明の難燃性組成物は、その製造方法には特に限定はなく、公知の方法が利用できる。例えば、バンバリーミキサー、単軸スクリュー押出機、２軸スクリュー押出機、コニーダ、多軸スクリュー押出機等の一般的な混和機を用いた溶融混練方法等を用いることができる。
本発明の難燃性組成物を成形品として使用する場合、成形方法としては、押出成形、射出成形、中空成形、圧空成形、真空成形、発泡成形、複層押出成形、複層射出成形、スラッシュ成形及びカレンダー成形などを用いることができる。
また、本発明の難燃性組成物は、難燃性が必要とされる様々な用途に用いることができる。たとえば、家電部品，自動車部品等の電線の被覆材料，電力ケーブル、通信ケーブル、送電用ケーブルなどの被覆用材料や建築材料等に好適に用いることができる。
【実施例】
【００４４】
以下、参考例、実施例及び比較例により本発明を具体的に説明するが、本発明はこれら
の例によって何ら限定されるものではない。
１．水添共重合体の調整
使用する水添共重合体は，非水添共重合体を水添して得た。この非水添共重合体を、しばしば「ベース非水添共重合体」と称する。
水添共重合体の特性は次の方法で測定した。
１−１）スチレン含有量
スチレンの水添共重合体に対する含有率は、ベース非水添共重合体を検体として、紫外分光光度計（ＵＶ−２４５０；島津製作所製）を用いて測定した。スチレンの水添共重合体に対する含有率は、スチレンのベース非水添共重合体に対する含有率として求めた。
なお、水添共重合体を検体とする場合は、核磁気共鳴装置（ドイツ国ＢＲＵＫＥＲ社製
、ＤＰＸ−４００）を用いて測定した。
１−２）スチレン重合体ブロック含有量
非水添共重合体のスチレン重合体ブロック含有量は、Ｉ．Ｍ．Ｋｏｌｔｈｏｆｆ，ｅｔ  ａｌ．，Ｊ．Ｐｏｌｙｍ．Ｓｃｉ．１，４２９（１９４６）に記載の四酸化オスミウム分解法で測定した。非水添共重合体の分解にはオスミウム酸の０．１ｇ／１２５ｍｌ第３級ブタノール溶液を用いた。
【００４５】
１−３）ランダム共重合体ブロックを含有する非水添ブロック共重合体を水添して得られる水添ブロック共重合体中の水添共重合体ブロック（Ｂ）の含有量
水添共重合体ブロック（Ｂ）の含有量は、非水添ランダム共重合体ブロックを製造する際のブタジエン及びスチレンの添加量から求めた。水添共重合体ブロック（Ｂ）の水添共重合体に対する含有率は、上記非水添ランダム共重合体ブロックのベース非水添共重合体に対する含有率として求めた。
１−４）ビニル結合量
ベース非水添共重合体におけるビニル結合量は、赤外分光光度計（ＦＴ／ＩＲ−２３０；日本分光社製）を用いて測定した。単独重合体ブロックである共役ジエン重合体ブロックのビニル結合量はモレロ法により算出した。また、共重合体ブロックである共役ジエン／スチレン共重合体ブロックのビニル結合量はハンプトン法により算出した。
【００４６】
１−５）重量平均分子量及び分子量分布
水添共重合体の重量平均分子量はベース非水添共重合体の重量平均分子量とほぼ等しいので、水添共重合体の重量平均分子量はベース非水添共重合体の重量平均分子量として求めた。ベース非水添共重合体の重量平均分子量は、ＧＰＣにより測定した（米国ウォーターズ社製の装置を用いた）。溶媒としてテトラヒドロフランを用い、温度３５℃で測定した。分子量が既知の市販の標準単分散ポリスチレン系ゲルを用いて作成した検量線を使用し、ＧＰＣクロマトグラムから重量平均分子量を求めた。
また、上記ＧＰＣクロマトグラムから数平均分子量を求めた。
分子量分布は、得られた重量平均分子量（Ｍｗ）の得られた数平均分子量（Ｍｎ）に対
する比として求めた。
【００４７】
１−６）共役ジエン化合物の二重結合の水添率
水添率は、核磁気共鳴装置（ＤＰＸ−４００；ドイツ国ＢＲＵＫＥＲ社製）を用いて測
定した。
１−７）ｔａｎδ（損失正接）のピーク温度
粘弾性測定解析装置（（株）レオロジ社製  型式ＤＶＥ―Ｖ４を使用）を用い、粘弾性スペクトルを測定して求めた。測定周波数は，１０Ｈｚである。
１−８）結晶化ピーク及び結晶化ピーク熱量
水添共重合体の結晶化ピーク及び結晶化ピーク熱量は、ＤＳＣ装置（ＤＳＣ３２００Ｓ；日本国マックサイエンス社製）を用いて測定した。室温から３０℃／分の昇温速度で１５０℃まで昇温し、その後１０℃／分の降温速度で−１００℃まで降温して結晶化カーブを測定して結晶化ピークの有無を確認した。また、結晶化ピークがある場合、そのピークが出る温度を結晶化ピーク温度とし、結晶化ピーク熱量を測定した。
水添反応に用いる水添触媒は、次のように製造した。
【００４８】
参考例１；水添触媒の調製
窒素置換した反応容器に乾燥、精製したシクロヘキサン２リットルを仕込み、ビス（η−シクロペンタジエニル）−ジ−ｐ−トリルチタニウム４０ミリモルと分子量が約１，０００の１，２−ポリブタジエン（１，２−ビニル結合量約８５％）１５０グラムとを溶解した後、ｎ−ブチルリチウム６０ミリモルを含むシクロヘキサン溶液を添加して、室温で５分反応させ、直ちにｎ−ブタノール４０ミリモルを添加して攪拌することにより、水添触媒を得た。
【００４９】
参考例２；水添ブロック共重合体の作製
内容積が１０リットルの攪拌装置及びジャケット付き槽型反応器を用いて、共重合を以下の方法で行った。
シクロヘキサン１０重量部を反応器に仕込んで温度７０℃に調整した後、ｎ−ブチルリチウムを全モノマー（反応器に投入したブタジエンモノマー及びスチレンモノマーの総量）の重量に対して０．０９０重量％、Ｎ，Ｎ，Ｎ’，Ｎ’−テトラメチルエチレンジアミン（以下ＴＭＥＤＡと称する）をｎ−ブチルリチウム１モルに対して０．７モル添加し、その後モノマーとしてスチレン２０重量部を含有するシクロヘキサン溶液（モノマー濃度２２重量％）を約３分間かけて添加し、反応器内温を約７０℃に調整しながら３０分間反応させた。
【００５０】
次に、ブタジエン３３重量部とスチレン４７重量部とを含有するシクロヘキサン溶液（モノマー濃度２２重量％）を６０分間かけて一定速度で連続的に反応器に供給した。この間、反応器内温は約７０℃になるように調整した。
次に，得られた共重合体のリビングポリマーにカップリング剤として安息香酸エチルを重合に使用したｎ−ブチルリチウムに対して０．５モル反応させて共重合体を得た。得られた共重合体のスチレン含有量は６７重量％であり、スチレン重合体ブロックの含有量は２０重量％，ブタジエン部のビニル量は２３％であった。また，共重合体の重量平均分子量は，１９．０万，分子量分布は１．４であった。
次に、得られた共重合体に、上記水添触媒を共重合体の重量に対してチタンとして１００重量ｐｐｍ添加し、水素圧０．７ＭＰａ、温度６５℃で水添反応を行った。反応終了後にメタノールを添加し、次に安定剤としてオクタデシル−３−（３，５−ジ−ｔ−ブチル−４−ヒドロキシフェニル）プロピオネートを重合体の重量に対して０．３重量％添加し、水添ブロック共重合体を得た。水添率は９９％、ｔａｎδ（損失正接）のピーク温度は１０℃であった。また、ＤＳＣ測定の結果、結晶化ピークは無かった。
【００５１】
２．難燃性組成物の作製
難燃性組成物の作製に使用した成分を下記に示す。
（ａ）水添共重合体
参考例２で作成した水添ブロック共重合体を使用した。
（ｂ）変性エラストマー
スチレン−ブタジエンブロックポリマー水添共重合体の無水マレイン酸グラフト変性体  タフテックＭ１９４３  ＜旭化成ケミカルズ（株）製（登録商標）＞
（ｃ）金属水酸化物
水マグ−１：キスマ５Ａ｛ステアリン酸処理した水酸化マグネシウム＜協和化学工業（株）製（登録商標）＞｝
水マグ−２：ファインマグＭＺＥ｛シランカップリング剤処理した水酸化マグネシウム＜テイーエムジー（株）製（登録商標）＞｝
（ｄ）有機脂肪酸
ステアリン酸：ルナックＳ−９０＜花王（株）製（登録商標）＞
（ｅ）オレフィン系重合体
ホモポリプロピレン：サンアロマ−ＰＭ８０１Ａ＜モンテル・エスヂーケイ・サンライズ（株）（登録商標）＞
（ｆ）ゴム用軟化剤
パラフィンオイル：ダイアナプロセスオイルＰＷ３８０＜出光興産（株）製（登録商標）＞
（ｇ）カーボンブラック
黒顔料用のポリエチレンマスターバッチ：ＲＢ９４３Ｐ（カーボンブラック４０重量％）＜越谷化成工業（株）（登録商標）＞
【００５２】
２−１）硬度
ＪＩＳ  Ｋ６２５３に従い、デュロメータタイプＡで１０秒後の値を測定した。
２−２）柔軟性，引張強度，伸び
ＪＩＳ  Ｋ６２５１に準拠して引張強度と破断伸びを測定した。引張速度は５００ｍｍ／ｍｉｎ、測定温度は２３℃であった。
２−３）耐傷付き白化性
ＪＩＳ  Ｋ５４００の鉛筆引っかき試験に準拠して鉛筆硬度を測定した。
荷重は３００ｇで行った。
硬度が硬い程，耐傷付き白化性に優れると判断した。
２−４）難燃性
作成した被覆電線（銅線１．２φｍｍ、外径２φｍｍ）を用いてＵＬ１５８１に準じたＶＷ−１燃焼性試験を行った。
２−５）耐熱変形性
ＪＩＳ  Ｋ６７２３に準拠し測定した。厚み２．０ｍｍの試験片に１２０℃での１ｋｇ/ｃｍ２の荷重をのせ、１時間放置した。試験後試験片をとり出し、更に２４時間室温で放置した。その後変形率を測定した。
２−６）流動性
ＪＩＳＫ７２１０に準拠し、２００℃、荷重５ｋｇの条件でメルトフローインデックスを評価した。
【００５３】
実施例１〜４、比較例１、２
表１に示した配合で各成分を、二軸押出機（装置名；ＰＣＭ３０＜池貝鉄工社製＞）で混練し，ペレット化することにより各種組成物を得た。押出条件は，シリンダー温度が２３０℃，回転数が２５０ｒｐｍであった。得られた組成物を圧縮成形して２ｍｍ厚のシートを作成し、このシートを用いて種々の測定を行った。又難燃性評価は、銅線１．２φｍｍ、外径２φｍｍの被覆電線を調整し、難燃性の評価をおこなった。その結果を表１に示す。
【００５４】
【表１】
2006063156.tif 000002
【産業上の利用可能性】
【００５５】
本発明の難燃性組成物は、優れた難燃性を有し，且つ柔軟性、引張強度等の機械的特性，耐熱変形性、流動性に優れる。この特性を活かし，難燃性が必要とされる様々な用途，軟質塩化ビニル樹脂が使用されている各用途に好適に用いることができる。具体的には、家電部品，自動車部品等の電線の被覆材料，電力ケーブル、通信ケーブル、送電用ケーブルなどの被覆用材料や建築材料等に好適に用いることができる。